МНОГОСЛОЙНЫЙ ЛАМИНАТ ДЛЯ ЗАЩИТЫ ИДЕНТИФИКАЦИОННЫХ ДОКУМЕНТОВ И ИДЕНТИФИКАЦИОННЫЙ ДОКУМЕНТ

Полезная модель относится к многослойным пленочным материалам для холодного способа ламинирования идентификационных документов, например, бумажной страницы с идентификационными данными в паспортах.
В известном многослойном материале для ламинирования документов, описанном в патенте FR 2675742, защитная пленка из синтетического полиуретанового материала соединена с полистирольной или полиэтиленовой пленкой-основой с одной стороны и прозрачным акриловым клеевым слоем, нанесенным на другую ее сторону, между клеевым слоем и защитной пленкой расположен красочный слой, выполненный трафаретным способом печати, клеевой слой соединен со съемным антиадгезионным слоем. Описан идентификационный документ, включающий ламинированную страницу.
Недостатком прототипа является конструкция ламината, в которой защитный слой, являющийся полиуретановым, не обеспечивает достаточной прочности ламинированной поверхности к механическим воздействиям, акриловый однокомпозиционный адгезив не обеспечивает высокой адгезии, в качестве защитных элементов имеется только печатное изображение, нанесенное на защитную пленку трафаретным способом печати.
Техническим результатом полезной модели является улучшение защитных свойств ламината и повышение его прочности к механическим воздействиям.
Указанный технический результат достигается тем, что многослойный ламинат для защиты идентификационных документов, включающий защитный слой, одна сторона которого соединена со съемной пленкой-основой, а на другую его сторону нанесены защитные элементы и клеевой слой, соединенный со съемным антиадгезионным слоем, согласно предлагаемому решению он содержит разделительный слой, выполненный из полиметилметакрилата и смеси акрилата с дибутилфталатом и расположенный между съемной пленкой-основой и защитным слоем, клеевой слой выполнен на основе стиролакрилата и смеси акрилата и винилацетата, съемная пленка-основа и защитный слой выполнены из полиэтилентерефталатной пленки, а защитные элементы выполнены в виде иридисцентного покрытия, и/или печатного изображения, и/или металлизированной полосы с изменяющейся оптической плотностью слоя металла от середины к краям полосы, нанесенной на защитный слой путем вакуумной металлизации с применением маски.
Толщина защитной пленки составляет от 5 до 12 мкм.
Толщина съемной пленки-основы составляет 50 мкм. Толщина клеевого слоя составляет 10-30 мкм. Ширина иридисцентной полосы составляет от 2 мм до ширины ламината. Ширина металлизированной полосы составляет от 5 до 8 мм. Печатное изображение выполнено бесцветной краской, имеющей цвет при УФ возбуждении, и/или цветной краской.
Идентификационный документ включает идентификационную страницу с предлагаемым многослойным ламинатом.
Полезная модель изображена на чертеже, на котором показано расположение слоев многослойного ламината.
Многослойный ламинат содержит в качестве съемной пленки-основы полиэтилентерефталатную пленку 1 толщиной 50 мкм, в качестве защитного слоя полиэтилентерефталатную пленку 2 толщиной 5-12 мкм, в качестве разделительного слоя между двумя полиэтилентерефталатными пленками - слой 3, состоящий из слоя полиметилметакрилата толщиной 3 мкм и слоя толщиной 1-2 мкм, полученного после нанесения смеси акрилата и дибутилфталата при массовом соотношении компонентов 5:1. Клеевой слой 4 нанесен на защитный слой 2 и выполнен на основе стиролакрилата и смеси акрилата и винилацетата в соотношении стиролакрилата и смеси 1:1 и имеет толщину от 10 до 30 мкм. С клеевым слоем 4 соединен съемный антиадгезионный слой 5 толщиной от 60 до 90 мкм.
Многослойный ламинат выполнен с защитными элементами: металлизированной полосой 6, изображением 7, выполненным цветной краской, изображением 8, выполненным бесцветной краской, имеющей цвет при УФ возбуждении, и иридисцентное покрытие 9. Защитные элементы наносят на поверхность защитного слоя 2 с последующим нанесением клеевого слоя 4.
Иридисцентное покрытие 9 наносят на всю поверхность защитного слоя, либо полосой, ширина которой от 2 мм до ширины самого ламината, геометрические размеры которого зависят от ламинируемой страницы документа.
Эффект, создаваемый цветоизменяющимся иридисцентным покрытием, не может быть воспроизведен с помощью современной множительной техники.
Металлизированная полоса 6, выполненная на защитном слое способом вакуумного напыления с применением маски, например, из алюминия или олова, характеризуется оптической плотностью, изменяющейся от центра к краям, что обеспечивает надежную защиту от подделки с помощью множительной техники и путем
наклеивания металлизированных пленок, в т. ч. применения фольги горячего тиснения. Ширина полосы 6 составляет от 5 до 8 мм.
Изображения 7, 8, выполненные по защитной полимерной пленке цветной, например красной краской, и бесцветной краской, имеющей цвет при УФ возбуждении, например, красный, при ламинировании частично переходят на бумагу, что не позволяет отделить защитный слой 2 от защищаемого бумажного полотна без его разрушения.
Многослойный пленочный материал со съемной пленкой-основой 1 для холодного способа ламинирования предназначен для вшивания нитками в бланки идентификационных документов, например бланки паспортов в процессе их изготовления и последующего ламинирования страницы документа с идентификационными данными, например, после наклеивания фотографии и записи персональных сведений.
Многослойные ламинаты наиболее надежно защищают идентификационные документы, так как при ламинировании на поверхности идентификационного документа остается лишь тонкая полимерная пленка, удаление которой с поверхности приводит к ее когезионным разрушениям, а также к разрушениям поверхности бумаги.